(57)【特許請求の範囲】
【請求項１】
内燃機関のシリンダブロックのシリンダ内を往復動可能なピストン本体部の頂部にあるアルミニウム合金製のピストン頂部に設けられ、該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材に用いられ、
全体を１００質量％としたときに、
マンガン（Ｍｎ）：５〜３５質量％と、
炭素（Ｃ）：０．５〜１．５質量％と、
残部：鉄（Ｆｅ）および不可避不純物若しくは付従的元素と、
からなることを特徴とする筒内噴射式内燃機関用ピストンの低熱伝導合金。
【請求項２】
前記Ｍｎは、５〜１５質量％または２０〜３０質量％である請求項１に記載の筒内噴射式内燃機関用ピストンの低熱伝導合金。
【請求項３】
内燃機関のシリンダブロックのシリンダ内を往復動可能なピストン本体部の頂部にあるアルミニウム合金製のピストン頂部に設けられ、該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成し、
請求項１または２に記載の低熱伝導合金からなることを特徴とする筒内噴射式内燃機関用ピストンの低熱伝導部材。
【請求項４】
内燃機関のシリンダブロックのシリンダ内を往復動可能なピストン本体部と、
該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材を該ピストン本体部の頂部に有するアルミニウム合金製のピストン頂部とからなる筒内噴射式内燃機関用ピストンであって、
前記低熱伝導層または低熱伝導部材は、請求項１または２に記載の低熱伝導合金からなることを特徴とする筒内噴射式内燃機関用ピストン。
【請求項５】
シリンダを有するシリンダブロックと、
該シリンダブロック上に設けたシリンダヘッドと、
該シリンダヘッドに設けた燃料噴射弁と、
該シリンダ内を往復動可能なピストン本体部と該燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材を該ピストン本体部の頂部に有するアルミニウム合金製のピストン頂部とからなるピストンと、を備えた筒内噴射式内燃機関であって、
前記低熱伝導層または低熱伝導部材は、請求項１または２に記載の低熱伝導合金からなることを特徴とする筒内噴射式内燃機関。
【請求項６】
成形型のキャビティに充填した原料粉末を加圧して粉末成形体とする成形工程と、
該粉末成形体を加熱炉内で加熱して焼結体とする焼結工程とからなり、
前記原料粉末は、全体を１００質量％としたときに、
Ｍｎ：５〜３５質量％と、
Ｃ：０．５〜１．５質量％と、
残部：Ｆｅおよび不可避不純物若しくは付従的元素とからなり、
前記焼結体から請求項３に記載の低熱伝導部材が得られることを特徴とする筒内噴射式内燃機関用ピストンの低熱伝導部材の製造方法。
【請求項７】
前記原料粉末は、Ｍｎおよび不可避的不純物からなる純Ｍｎ粉末を少なくとも含む請求項６に記載の筒内噴射式内燃機関用ピストンの低熱伝導部材の製造方法。
【請求項８】
前記成形工程は、成形圧力が５５０ＭＰａ以上である請求項６に記載の筒内噴射式内燃機関用ピストンの低熱伝導部材の製造方法。
【請求項９】
前記焼結工程は、焼結温度が１１００〜１３００℃である請求項６に記載の筒内噴射式内燃機関用ピストンの低熱伝導部材の製造方法。
【請求項１０】
前記焼結工程は、焼結雰囲気が窒素雰囲気である請求項６に記載の筒内噴射式内燃機関用ピストンの低熱伝導部材の製造方法。
【請求項１１】
前記焼結工程は、焼結雰囲気が不活性ガス雰囲気である請求項６に記載の筒内噴射式内燃機関用ピストンの低熱伝導部材の製造方法。
【請求項１２】
前記焼結工程は、焼結時間が１２０分間以下である請求項６に記載の筒内噴射式内燃機関用ピストンの低熱伝導部材の製造方法。
【発明の詳細な説明】
【技術分野】
【０００１】
本発明は、ディーゼルエンジンやガソリンエンジンなどの筒内噴射式内燃機関に用いられるピストン、そのピストンに使用され液体燃料の霧化や気化を促進する低熱伝導部材およびそれに適した低熱伝導合金、さらにはその低熱伝導部材等の製造方法に関するものである。
【背景技術】
【０００２】
環境意識の高揚に伴い、自動車、二輪車、産業機械等に使用されるディーゼルエンジンやガソリンエンジン等の内燃機関は、省燃費化かつ排気ガスの清浄化が強く要請されている。例えば、省燃費の観点から、最近では筒内噴射式ガソリンエンジンが一般的な市販車にまで採用されるに至っている。
【０００３】
ところで、筒内噴射式内燃機関の場合、シリンダ内へ直接噴霧される燃料の噴霧量や噴霧タイミングが内燃機関の負荷に応じて変動するため、常に燃料を完全に霧化または気化させることは容易ではなかった。このため、燃料の不完全燃焼等が僅かながら生じて、例え冷間時の一時にしろ、燃費が悪化したり、排気ガス中のハイドロカーボンやすす等が増加することがあった。確かに最近の自動車等には排気ガス触媒装置が装着されてはいるが、ある程度昇温しなければ触媒は活性しないため、始動直後など内燃機関の冷間時に排気ガスの浄化が不十分な場合が起こり易かった。
【０００４】
特に筒内噴射式ガソリンエンジンは、均一混合燃焼に加えて空燃比の高い超希薄領域での成層燃焼をも可能とする。しかし、成層燃焼時に点火プラグ周囲で燃料の霧化や気化が不十分だと、着火性の悪化に伴い未燃焼ガスが排出されるなど、却って省燃費化や排気ガスの清浄化に悪影響を与え得る。
【０００５】
このような事情の下、噴霧した燃料の霧化または気化を促進させるために、例えば、ピストン頂面の燃料衝突域に周囲よりも高温となる低熱伝導域を設けることが従来から提案されており、下記の特許文献にそれに関する具体的な開示がある。
【０００６】
【特許文献１】特開平１１−１９３７２１号公報
【特許文献２】特開２０００−１８６６１７号公報（特許３５５１８０１号公報）
【発明の開示】
【発明が解決しようとする課題】
【０００７】
特許文献１は、燃料の蒸発促進や燃料の付着を減少させるために、筒内噴射式火花点火機関用ピストンの頂面にある燃料衝突域に低熱伝導部材を設けることを提案している。もっとも特許文献１は、その低熱伝導部材に関して具体的な材質を特定してはおらず、単に熱伝導率および比熱を提示しているに留まる。
【０００８】
特許文献２は、特許文献１と同様な目的の下、ピストン頂面に設けた燃料衝突部に低熱伝導材料プレートを載置することを提案している。具体的には、そのプレートとピストン本体との接合界面を凹凸にして空気層を形成し、プレートからピストン本体への熱伝達を抑制して、プレート温度を適度に調整することを提案している。
【０００９】
もっとも特許文献２は、実質的に前記接合界面の凹凸形状について開示しているのみである。確かに「チタン系合金の焼結材」等の記載はあるが、実質的には、プレートの材質等について詳細な開示をしていない。ちなみにチタン合金の熱伝導率は、ピストン材料として一般的なアルミニウム合金の約１／２０であり、チタン合金の線膨張係数はそのアルミニウム合金の約１／２程度である。このようなチタン合金からなる部材をピストン頂部の燃料衝突域に設けた場合、低熱伝導性により燃料の気化等は促進されるとしても、線膨張係数差によってピストン頂部には繰返し熱応力が作用し、熱疲労破壊等の信頼性が低く実用性に乏しい。
【００１０】
本発明はこのような事情に鑑みて為されたものである。すなわち、本発明は、筒内噴射式内燃機関のピストン頂部に設ける燃料衝突域中の低熱伝導域の形成に適した低熱伝導合金を提供することを目的とする。
また、その低熱伝導合金を用いた低熱伝導部材およびその製造方法を提供することを目的とする。さらには、その低熱伝導部材等を用いた筒内噴射式内燃機関用ピストンおよびそのピストンを用いた筒内噴射式内燃機関を提供することを目的とする。
【課題を解決するための手段およびその効果】
【００１１】
本発明者はこの課題を解決すべく鋭意研究し、試行錯誤を重ねた結果、熱伝導率が非常に低く、線膨張係数がピストンの構成材料である一般的なアルミニウム合金に非常に近い合金を新たに見出した。また、本発明者はその合金が機械的特性にも優れ得ることを確認した。こうして本発明は完成するに至った。
【００１２】
〈筒内噴射式内燃機関用ピストンの低熱伝導合金〉
（１）すなわち、本発明の筒内噴射式内燃機関用ピストンの低熱伝導合金は、内燃機関のシリンダブロックのシリンダ内を往復動可能なピストン本体部の頂部にあるアルミニウム合金製のピストン頂部に設けられ、該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材に用いられ、全体を１００質量％としたときに、マンガン（Ｍｎ）：５〜３５質量％と、炭素（Ｃ）：０．５〜１．５質量％と、残部：鉄（Ｆｅ）および不可避不純物若しくは付従的元素と、からなることを特徴とする。
【００１３】
（２）最近の内燃機関は、慣性質量の低減等を図る観点から、ガソリンエンジンは勿論のことディーゼルエンジンであってもアルミニウム合金製ピストンが使用されている。そのピストン用アルミニウム合金の熱伝導率は、温度域にも依るが、通常約１２０〜１４０Ｗ／ｍＫ程度である。
【００１４】
これに対して本発明の低熱伝導合金は、理由は必ずしも定かではないが、前記ピストン用アルミニウム合金に較べて熱伝導率が１／１０〜１／２０と非常に小さい。このため、筒内噴射式内燃機関用ピストンの燃料衝突域の低熱伝導域に本発明の低熱伝導合金を用いた場合、その低熱伝導域において、燃料の燃焼によって受けた熱は非常に拡散または放散がされ難い状況となる。このため本発明の低熱伝導合金を用いた低熱伝導域は、周囲のアルミニウム合金よりも素早く昇温して高温になり易い。
【００１５】
燃料衝突域に向けて新たに噴霧され、その高温の低熱伝導域に接触した燃料は、その低熱伝導域から受熱し、即座に気化したり気化しなくとも高温となって燃料自体のエンタルピーが増加する。
この結果、例えばガソリンエンジンの場合であれば、少なくとも点火プラグ周囲に適当な濃度の混合気が形成され易くなり、超希薄燃焼時でも安定した燃焼が可能となる。また、ディーゼルエンジンの場合でも、燃料の霧化や気化が促進され、そのエンタルピーが上昇して、後燃えが減少して上死点近傍で燃焼が完了し易くなる。
いずれにしろ本発明の低熱伝導合金をピストンの低熱伝導域に用いれば、筒内噴射式内燃機関の安定した運転領域の拡大、筒内噴射式内燃機関の省燃費化や排気ガスの清浄化等、優れた効果が得られ得る。
【００１６】
なお、本発明の低熱伝導合金からなる部分が周囲のアルミニウム合金より高温になるといっても、燃料が噴霧される度に冷却されるから、その部分が過熱されることはない。すなわち、本発明の低熱伝導合金からなる低熱伝導層や低熱伝導部材がヒートスポットとなって、回避できなような深刻なノッキングやプレイグニッション等の問題を生じることはない。
【００１７】
（３）ところで、一般的なピストン用アルミニウム合金は、線膨張係数が約２０ｘ１０-6／Ｋ程度と高い。このアルミニウム合金（母材）からなるピストン頂部の燃料衝突域に、それと異なる合金製の低熱伝導層や低熱伝導部材を設けた場合、母材との間の線膨張係数差によって両者間に剥離や破壊、繰返熱応力による熱疲労破壊等の不都合を生じ得る。
【００１８】
しかし、本発明の低熱伝導合金は、理由は必ずしも定かではないが、前記ピストン用アルミニウム合金とほぼ同等な線膨張係数を有する。すなわち、両者の線膨張係数差は実質的に無いか僅差である。このため、本発明の低熱伝導合金からなる低熱伝導部材等をピストン頂部に設けた場合でも、その低熱伝導部材等とピストン頂部との間に線膨張係数差に起因した熱応力はほとんど生じない。こうして、本発明の低熱伝導合金を用いた場合、単なる強度のみならず熱疲労強度にも優れた耐久性の高いピストンが得られることになる。
【００１９】
なお、ピストン頂部の燃料衝突域に生じる繰返熱応力として、燃料の燃焼による加熱と衝突した燃料の気化等による冷却とに起因した短期的な繰返熱応力と、内燃機関自体の冷間時と温間時に起因した長期的な繰返熱応力が考えられる。本発明の低熱伝導合金を用いれば、いずれの熱応力をも小さくすることができ、短期的にも長期的にも耐熱疲労性に優れたピストンひいては筒内噴射式内燃機関が得られる。
【００２０】
（４）ところでピストンには、前述した熱応力に加えて、大きな爆発圧力が繰返し作用し、また、高回転時には大きな慣性力が作用する。このためピストンに使用される合金や部材には、優れた強度または靱性等の機械的特性が求められる。本発明の低熱伝導合金は、前述の熱伝導率や線膨張係数に加えて、強度または伸び等の機械的特性にも優れ得る。このことは多くの試験結果により確認されている。
このように本発明の低熱伝導合金は、いずれの観点からも正にピストン頂部の燃料衝突域における低熱伝導域を形成するのに好適といい得る。
【００２１】
但し、本発明の低熱伝導合金は、あくまでも第一義的には上述の熱伝導率および線膨張係数といった熱的特性において優れるものであれば足り、必ずしもその強度または伸びといった機械的特性まで要求されるものではなく、その機械的特性によって限定解釈されるものではない。
【００２２】
（５）本発明の低熱伝導合金はその存在形態を問わない。すなわち、粉末、インゴット等の原料であってもいいし、固体に限らず液体（溶湯）状でもいい。その原料から製造した中間品（低熱伝導部材）であってもいい。さらには既にピストン頂部に適用した後の低熱伝導層または低熱伝導部材でも良い。
本明細書中でいう「付従的元素」とは、前述したＭｎ、ＣおよびＦｅ以外の元素であって不可避的不純物でもなく、本発明の低熱伝導合金の特性を基本的に損なわない範囲で従として含有することが許容される元素をいう。付従的元素は、本発明の低熱伝導合金の特性を改善するか否かは問わない。特性の改善効果がなくても、上述した本発明の低熱伝導合金の基本的な特性を損なわない元素も付従的元素である。
【００２３】
なお、本明細書中で「ｘ〜ｙ」という数値範囲は、特に断らない限り、下限値（ｘ）および上限値（ｙ）を含むものとする。また、本明細書に上限値または下限値として特記した数値の他、範囲指定した数値の上下限値、［実施例］欄に記載した数値、さらには添付した表中に示した数値など、任意の数値を適宜組合わせて新たな上下限値または新たな数値範囲を設定できることを断っておく。これらのことは本明細書全体に共通することである。
【００２４】
〈筒内噴射式内燃機関用ピストンの低熱伝導部材〉
本発明は、低熱伝導合金としてのみならず、その低熱伝導合金を用いた低熱伝導部材としても把握できる。すなわち、本発明は、内燃機関のシリンダブロックのシリンダ内を往復動可能なピストン本体部の頂部にあるアルミニウム合金製のピストン頂部に設けられ、該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成し、前述した本発明の低熱伝導合金からなることを特徴とする筒内噴射式内燃機関用ピストンの低熱伝導部材でもある。
【００２５】
〈筒内噴射式内燃機関用ピストン〉
また本発明は、低熱伝導部材としてのみならず、それを用いたピストンとしても把握できる。すなわち、本発明は、内燃機関のシリンダブロックのシリンダ内を往復動可能なピストン本体部と、該シリンダブロック上のシリンダヘッドに設けた燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材を該ピストン本体部の頂部に有するアルミニウム合金製のピストン頂部とからなる筒内噴射式内燃機関用ピストンであって、前記低熱伝導層または低熱伝導部材は、前述した本発明の低熱伝導合金からなることを特徴とする筒内噴射式内燃機関用ピストンでもある。
【００２６】
〈筒内噴射式内燃機関〉
さらに本発明は、ピストンとしてのみならず、それを用いた筒内噴射式内燃機関自体としても把握できる。すなわち、本発明は、シリンダを有するシリンダブロックと、該シリンダブロック上に設けたシリンダヘッドと、該シリンダヘッドに設けた燃料噴射弁と、該シリンダ内を往復動可能なピストン本体部と該燃料噴射弁から該シリンダ内へ噴射された液体燃料が衝突し得る燃料衝突域の少なくとも一部であって周囲よりも熱伝導率の低い低熱伝導域を形成する低熱伝導層または低熱伝導部材を該ピストン本体部の頂部に有するアルミニウム合金製のピストン頂部とからなるピストンと、を備えた筒内噴射式内燃機関であって、前記低熱伝導層または低熱伝導部材は、請求項１または２に記載の低熱伝導合金からなることを特徴とする筒内噴射式内燃機関でもある。
【００２７】
〈筒内噴射式内燃機関用ピストンの低熱伝導部材の製造方法〉
ところで本発明は、前述した低熱伝導部材の製造に好適な低熱伝導部材の製造方法としても把握できる。すなわち、本発明は、成形型のキャビティに充填した原料粉末を加圧して粉末成形体とする成形工程と、該粉末成形体を加熱炉内で加熱して焼結体とする焼結工程とからなり、前記原料粉末は、全体を１００質量％としたときに、Ｍｎ：５〜３５質量％と、Ｃ：０．５〜１．５質量％と、残部：Ｆｅおよび不可避不純物若しくは付従的元素とからなり、前記焼結体から前述した本発明の低熱伝導部材が得られることを特徴とする筒内噴射式内燃機関用ピストンの低熱伝導部材の製造方法でもある。
【００２８】
〈その他本発明〉
（１）以上説明した本発明は、いずれもレシプロエンジンを想定したものである。しかし、本発明の本質は、特定の組成からなるＦｅ−Ｍｎ−Ｃ合金が、特定の熱伝導率および線膨張係数を発現することにある。とすると、それら両特性が要求される部位や部品等に本発明の低熱伝導合金が使用される限り、その有効性は明かである。
本発明を上位概念的に考察すると、本発明は、全体を１００質量％としたときに、Ｍｎ：５〜３５質量％と、Ｃ：０．５〜１．５質量％と、残部：Ｆｅおよび不可避不純物若しくは付従的元素とからなり、熱伝導率：７〜１３Ｗ／ｍ・Ｋおよび線膨張係数：１５〜２５ｘ１０-6／Ｋが要求される低熱伝導部位または低熱伝導部材に用いられることを特徴とする低熱伝導合金としても把握できる。
【００２９】
さらに、上記の要求特性に、引張強さ：３００〜５００ＭＰａおよび／または伸び：３〜２０％を追加して、本発明の低熱伝導合金を把握しても良い。さらには、前記組成を有し、前記範囲の熱伝導率、線膨張係数、引張強さおよび伸びのうち少なくとも二つ以上を同時に満たすことが要求される特定部位や特定部材に用いられることを特徴とする低熱伝導合金としても把握できる。
【００３０】
このように考えると、ピストン頂部の燃料衝突域に低熱伝導域を形成する低熱伝導層や低熱伝導部材に用いられる前述した本発明の低熱伝導合金は、上位概念的な本発明の用途を特定した下位概念的な発明であると見ることもできる。
（２）本発明の低熱伝導合金の用途は、レシプロエンジンに限られるものではなく、ロータリーエンジンや外燃機関等を含む燃焼機関さらには広くはボイラー等を含む燃焼装置にまでも拡張し得る。
【００３１】
そこでさらに本発明を考察すると、本発明は、燃焼装置の燃料噴射孔から噴射された液体燃料が衝突し得るアルミニウム合金製基材上の燃料衝突域の少なくとも一部であって周囲よりも熱伝導率の低い低熱伝導域を形成する低熱伝導層または低熱伝導部材に用いられ、全体を１００質量％としたときに、Ｍｎ：５〜３５質量％と、Ｃ：０．５〜１．５質量％と、残部：Ｆｅおよび不可避不純物若しくは付従的元素と、からなることを特徴とする燃焼装置用低熱伝導合金としても把握できる。
【００３２】
勿論本発明は、燃焼装置の燃料噴射孔から噴射された液体燃料が衝突し得るアルミニウム合金製基材上の燃料衝突域の少なくとも一部であって周囲よりも熱伝導率の低い低熱伝導域を形成し、前記燃焼装置用低熱伝導合金を用いた燃焼装置用低熱伝導部材としても把握できる。さらには、燃焼装置自体や燃焼装置用低熱伝導部材の製造方法としも把握できる。これらのことは上述した筒内噴射式内燃機関の場合と同様である。
【発明を実施するための最良の形態】
【００３３】
発明の実施形態を挙げて、本発明をより詳しく説明する。なお、以下の実施形態を含め、本明細書で説明する内容は、本発明に係る低熱伝導合金のみならず、低熱伝導部材およびその製造方法にも適宜適用できるものであることを断っておく。
【００３４】
もちろん、下記の内容は、本発明の筒内噴射式内燃機関や筒内噴射式内燃機関用ピストン等にのみ限定されるものではなく、その上位概念的、中間概念的または下位概念的な発明にもそれらの趣旨に反しない範囲で適宜適用されることはいうまでもない。さらに、いずれの実施形態が最良であるか否かは、対象、要求性能等によって異なることを断っておく。
【００３５】
〈低熱伝導合金の組成〉
（１）Ｍｎ
(a)Ｍｎは、本発明の目的とする特定の熱伝導率および線膨張係数を得る上で重要な必須元素である。本発明において好適なＭｎ量は５〜３５質量％である。
ここでＭｎ単体の熱伝導率は７．８Ｗ／ｍＫ、線膨張係数は２１．６ｘ１０-6／Ｋである。Ｆｅ単体の熱伝導率は８０．３Ｗ／ｍＫ、線膨張係数は１３．８ｘ１０-6／Ｋである。
【００３６】
しかし、Ｆｅ−Ｍｎ−Ｃ合金の熱伝導率や線膨張係数は、単なる構成元素量の複合則によって決定されるものではない。本発明者の真摯で詳細な実験により、Ｍｎが比較的少量でも熱伝導率が非常に低くなることが解った。逆に、Ｍｎが比較的多量でも線膨張係数がＭｎ単体の線膨張係数から遠ざかることも解った。このような研究結果を踏まえて、本発明ではＭｎ量を上記範囲とした。
【００３７】
Ｍｎが上記範囲にあると、所望の熱伝導率および線膨張係数が安定して得られる。これに対してＭｎが過少では熱伝導率が急増して好ましくない。Ｍｎが過多では線膨張係数が低下して所望の線膨張係数が得られない。Ｍｎが７〜３０質量％であるとより好ましい。
【００３８】
(b)本発明者の研究によれば、Ｍｎ量が上記範囲内のさらに特定の範囲にあるとき、その前後よりも顕著な特性を示すことが明かとなった。すなわち、Ｍｎが５〜１８質量％（特に５〜１５質量％のとき）または２０〜３０質量％の場合である。
【００３９】
先ず、Ｍｎが１０質量％前後のとき、比較的Ｍｎ量が少ないにもかかわらず、熱伝導率が極小傾向を示し、線膨張係数が極大傾向を示す。
【００４０】
この場合、Ｍｎの下限値は７質量％、８質量％さらには９質量％であるとより好ましく、Ｍｎの上限値は１８質量％、１６質量％、１４質量％、１２質量％さらには１１質量％であるとより好ましい。
【００４１】
次に、Ｍｎが２５質量％前後の２０〜３０質量％のとき、熱伝導率や線膨張係数は所望の範囲内でありながら、引張強さおよび伸びが極大傾向を示す。
【００４２】
この場合、Ｍｎの下限値は２２質量％、２３質量％さらには２４質量％であるとより好ましく、Ｍｎの上限値は２８質量％、２７質量％さらには２６質量％であるとより好ましい。
【００４３】
（２）Ｃ
(a)Ｃも、本発明の目的とする特定の熱伝導率および線膨張係数を得る上で重要な必須元素である。本発明において好適なＣ量は０．５〜１．５質量％である。
本発明者が真摯に行った実験結果によれば、Ｃが上記範囲内にあるとき、所望の熱伝導率および線膨張係数が安定して得られる。これに対してＣが過少では熱伝導率が急増したり、線膨張係数が所望範囲より低くなって好ましくない。
【００４４】
一方、Ｃが増加するほど、熱伝導率や線膨張係数は所望範囲に近づき好ましいが、Ｃが過多では引張強さが急減して実用性が乏しくなり好ましくない。また、伸びはＣが過少でも過多でも低下するため好ましくない。このような研究結果を踏まえて、本発明ではＣ量を上記の範囲とした。
【００４５】
(b)本発明者の研究によれば、Ｃが１質量％前後であるとき、熱伝導率や線膨張係数が所望の範囲内で安定しつつ、引張強さや伸びが極大傾向を示すことが解った。このような傾向を示す理由は現状定かではないが、次のように考えられる。すなわち、Ｃが過少ではＭｎ酸化物が生成し、また、Ｃが過多ではＦｅ、Ｍｎ系炭化物が生成して、引張強さや伸びが低下すると推定される。Ｃが１質量％前後であるとき、ほぼオーステナイト単相となり優れた引張特性を示す。
【００４６】
この場合、Ｃの下限値は０．７質量％、０．８質量％さらには０．９質量％であるとより好ましく、Ｃの上限値は１．３質量％、１．２質量％さらには１．１質量％であるとより好ましい。
【００４７】
（３）残部
(a)残部の主成分はＦｅであり、Ｆｅも本発明の目的とする特定の熱伝導率および線膨張係数を得る上で重要な必須元素である。本発明の低熱伝導合金も鉄基合金（Ｆｅ−Ｍｎ−Ｃ合金）ではあるが、特定量のＭｎ、ＣおよびＦｅの３元素が相乗して一般的な鉄系材料とはかけ離れた特性を示す。少なくとも、熱伝導率や線膨張係数に関して観れば、前述のように鉄基合金とは思えないような優れた特性を示す。
【００４８】
本発明の低熱伝導合金は、公知の浸炭処理や窒化処理などを適切に行うことで、本発明の低熱伝導合金の表層のみを必要に応じて改質することも可能である。この目的は低熱伝導合金の強度向上には限らず、例えば、ＤＬＣ被膜等の下地処理などにも利用可能である。
【００４９】
(b)本発明の低熱伝導合金の基本構成元素はＭｎ、ＣおよびＦｅの３元素ではあるが、本発明の低熱伝導合金の所望する特性が得られる範囲であれば、他の元素（付従的元素）を含有させることに何らの問題はない。このような付従的元素として、例えば、Ｓｉ、Ｐ、Ｓ、Ｏ、Ｎ、Ｃｕ、Ｎｉ、Ｃｒ、Ｍｏ、Ｎｂ、Ｖ、Ｔｉ等が考えられる。このような付従的元素の含有量は通常微量（０．０１〜１質量％）であるから、付従的元素を微量元素と呼ぶこともできる。
【００５０】
〈低熱伝導合金の用途〉
（１）低熱伝導部材または低熱伝導層
(a)本発明の低熱伝導合金からなる低熱伝導部材や低熱伝導層は、線膨張係数が２０ｘ１０-6 ／Ｋ程度で熱伝導率が比較的高い母材からなるベース部材に、低熱伝導域を部分的に形成する際に用いられる。その低熱伝導部材または低熱伝導層の形態（大きさ、厚み、膜厚等）や製造方法等は問わない。また、低熱伝導部材であれば、溶製材でも焼結材でもよい。焼結材で低熱伝導部材を形成した場合であれば、ネットシェイプによる加工費削減、気孔率（密度）の調整による熱伝導率の増減なども可能となる。低熱伝導層は、例えば、溶射等によって形成される。いずれにしろ、要求される仕様に応じて、低熱伝導合金の形態や製法が適宜選択され得る。
【００５１】
(b)低熱伝導部材または低熱伝導層は、ピストン頂部の燃料衝突域に設けられ、低熱伝導域を形成する。例えば、低熱伝導部材はアルミニウム合金製のピストン頂部に鋳込まれ、低熱伝導層はそのピストン頂部に溶射等されて形成される。
【００５２】
低熱伝導部材等は、接触した液体燃料の気化等を促進するために、表面に微少な凹凸形状等を有し、その表面積を拡大しても良い。また、低熱伝導部材等からピストン頂部への熱伝達を抑制するために、両者の界面に空気等の断熱層を部分的に形成しても良い。また、低熱伝導部材が気孔率の高い焼結体からなる場合、低熱伝導部材自体の熱伝導率は低下し、また、表面には微少な凹凸形状ができ、燃料の気化が促進されるので好ましい。
【００５３】
もっとも、気孔率が大きい場合、低熱伝導部材の内部へ含浸した燃料の気化が却って阻害されることも考えられる。このような場合は、低熱伝導部材の表面に適宜、封孔処理を施すと好ましい。
【００５４】
（２）用途の拡張
(a)本発明に係る低熱伝導合金さらには低熱伝導部材または低熱伝導層の用途は、上述した筒内噴射式内燃機関用ピストンが代表的であるがそれには限られない。例えば、熱伝導率、線膨張係数、強度または伸びのいずれか一つまたは二つ以上が特定範囲であることが要求される部材や部位に本発明の低熱伝導合金は適する。
【００５５】
例えば、熱伝導率が５〜１５Ｗ／ｍ・Ｋ、７〜１３Ｗ／ｍ・Ｋ、８〜１２Ｗ／ｍ・Ｋさらには９〜１１Ｗ／ｍ・Ｋ等の部位や部材である。例えば、線膨張係数が１５〜２５ｘ１０-6／Ｋ、１７〜２３ｘ１０-6／Ｋ、１８〜２２ｘ１０-6／Ｋさらには１９〜２１ｘ１０-6／Ｋ等の部位や部材である。例えば、引張強さが３００ＭＰａ〜５００ＭＰａ、３５０〜４５０ＭＰａさらには３７０〜４３０ＭＰａ等の部位や部材である。例えば、伸びが３〜２０％、４〜１８％、５〜１７％、６〜１６％さらには８〜１４％等の部位や部材である。
【００５６】
なお、これらの範囲は本発明の低熱伝導部材等の用途に関する要求特性を示す一例である。要求特性は、上記範囲に限らず、記載した上下限値を任意に組合わせ、新たな範囲を設定することも可能である。さらに、上限値または下限値のいずれか一方のみを境界とする新たな要求特性を考えても良い。例えば、熱伝導率であれば特定値以下、引張強さや伸びであれば特定値以上として、本発明の低熱伝導合金等が使用される場合の特性を特定すれば十分な場合も多い。このことは本明細書全体を通じて同様に該当する。
【００５７】
(b)本発明の低熱伝導合金や低熱伝導部材等の具体的な用途として、筒内噴射式内燃機関用ピストン以外に次のようなものが考えられる。
例えば、内燃機関における高温ガス流路を形成する部分の断熱材または断熱部材である。具体的には、吸気ポート、排気ポートの外周部などである。
【００５８】
〈低熱伝導部材の製造方法〉
本発明の低熱伝導部材はその製造方法が特に限定されるものではない。従って、本発明の低熱伝導部材は溶製材でも焼結材でも良い。もっとも、本発明者が鋭意研究したところ、既述した本発明の焼結法で低熱伝導部材を製造した場合、その製造条件の相違が低熱伝導部材の特性に顕著な影響を与えることが解った。以下、本発明の低熱伝導部材の製造方法を構成する成形工程と焼結工程とに分けて説明する。
【００５９】
（１）成形工程
成形工程は、成形型のキャビティに原料粉末を充填する充填工程と、その充填した原料粉末を加圧して粉末成形体とする加圧工程に分れ得る。
【００６０】
(a)充填工程で用いる原料粉末として、予め所望の組成に調整されたアトマイズ粉等を用いることも可能であるが、通常は安価に入手できる素粉末または合金粉末を配合、混合した調製粉末であることが多い。本発明の場合であれば、純Ｆｅ粉末、純Ｍｎ粉末、黒鉛粉末、Ｆｅ−Ｍｎ粉末などを適宜組合わせて原料粉末とすることが考えられる。
【００６１】
本発明者の研究によれば、使用する粉末の種類により、得られる低熱伝導部材の特性が相違することが解った。例えば、純Ｆｅ粉末、Ｆｅ−Ｍｎ粉末および黒鉛粉末を組合わせた場合と純Ｆｅ粉末、純Ｍｎ粉末および黒鉛粉末を組合わせた場合とでは、後者の場合の方が熱伝導率は低く、かつ、線膨張係数は所望値により近接する傾向を示した。このような傾向を示す理由は現状定かではないが、次のように考えられる。すなわち、純Ｍｎ粉末を使用した場合は、Ｆｅ−Ｍｎ粉末を使用した場合に比較して、成形、焼結を同じ条件で行う限り、微視的、局所的にＭｎが濃化している部分が存在しているため、低熱伝導率、高線膨張係数になると推定される。
【００６２】
しかもＦｅ−Ｍｎ粉末よりも純Ｍｎ粉末の方が安価に入手できるので、コスト的にも純Ｍｎ粉末を使用することが好ましい。従って、本発明の製造方法の場合、原料粉末がＭｎおよび不可避的不純物からなる純Ｍｎ粉末を少なくとも含むと好適である。特に、原料粉末が純Ｆｅ粉末、純Ｍｎおよび黒鉛粉末からなるとより好適である。
【００６３】
なお、純Ｍｎ粉末を用いた場合、同じ製造条件で焼結体を製造しても密度が低下し、それに伴い引張強さも低下する傾向にあった。しかし、この場合でも再圧縮・再焼結（いわゆる２Ｐ２Ｓ）を行えば、高密度、高強度化を図ることは容易である。しかも、再圧縮・再焼結の実施による製造コスト増加分は、純Ｍｎ粉末の使用による原料コスト低減分で十分に吸収可能でもある。
【００６４】
(b)加圧工程時の成形圧力の相違によっても、得られる低熱伝導部材の特性は影響を受け得る。もっとも、成形圧力が５５０ＭＰａ以上になると、線膨張係数や伸びはほぼ安定した値を示す。勿論、成形圧力が増加する程、密度や引張強さも増加傾向を示すが、その傾向は小さく成形圧力が７５０ＭＰａ以上でほぼ飽和状態となる。また、熱伝導率についても同様に、成形圧力が５５０ＭＰａ以上で安定している。
【００６５】
そこで本発明の製造方法の場合、成形圧力は５５０ＭＰａ以上が好適である。成形圧力の下限値は６００ＭＰａ、７００ＭＰａ、７５０ＭＰａさらには７８０ＭＰａが好ましい。成形圧力の上限値は、金型寿命や効率性等を考慮して、２０００ＭＰａ、１５００ＭＰａ、１０００ＭＰａさらには８５０ＭＰａが好ましい。
【００６６】
ちなみに、成形圧力を８００ＭＰａ以上とすることは必ずしも容易ではない。一般的に、成形圧力が高くなると粉末成形体と成形用金型の内壁面との間にかじり等を生じて、粉末成形体の取出しが困難であったり、粉末成形体の表面が荒れたり、高価な金型が損傷したりし得る。これを防止するために、従来は多くの内部潤滑剤を原料粉末に混在させたりしていた。しかし、これでは高密度の焼結体を得ることができず、また、放出された内部潤滑剤が炭化等して、焼結炉を汚染するため好ましくない。
【００６７】
本発明者らは、このような内部潤滑剤を用いなくても超高圧成形できる金型潤滑温間加圧成形法を開発し、既に特許を取得している（日本国特許第３３０９９７０号公報参照）。この金型潤滑温間加圧成形法を用いれば、幅広い成形圧力で成形した粉末成形体ひいては焼結体を得ることができる。しかも、この金型潤滑温間加圧成形法によれば内部潤滑剤を用いる必要がないため、粉末成形体の密度がそのまま焼結体の密度に反映され易く、原料コストや製造コストの削減も可能である。
【００６８】
なお、成形圧力が低くなっても、得られた焼結体の線膨張係数や熱伝導率はほぼ安定した値を示す。このため、高強度や高伸びが要求されない部位や部材なら、比較的低い成形圧力で製造した焼結体を用いることもできる。成形圧力が低くなると、通常は粉末成形体の密度も低下し、焼結体の気孔率が増加するため、熱伝導率の一層低い低熱伝導部材を得ることも可能である。これにより、本発明の低熱伝導部材の要求特性ひいてはその用途をより拡張できる。
【００６９】
（２）焼結工程
焼結工程は、成形工程後に得られた粉末成形体を加熱炉（焼結炉）内で加熱して焼結体とする工程である。焼結工程では、焼結雰囲気、焼結温度、焼結時間等の焼結条件が重要である。これら焼結条件の相違が、本発明の低熱伝導部材の特性に少なからず影響を与えることが本発明者の真摯な研究により明かとなった。以下、これら焼結条件について順次説明する。
【００７０】
(a)焼結雰囲気
【００７１】
焼結雰囲気は、通常、酸化防止雰囲気で行われる。酸化防止雰囲気は、不活性ガス雰囲気、窒素雰囲気、または真空雰囲気などである。本発明者の研究によれば、焼結雰囲気の相違が熱伝導率や線膨張係数に影響を与えることが明らかとなった。特に、Ｍｎ量に応じて生じる低熱伝導部材の特性変動の程度が、選択する焼結雰囲気によって異なることも明かとなった。
【００７２】
例えば、不活性ガス（Ａｒ）雰囲気よりも窒素（Ｎ2）雰囲気の方が、熱伝導率は低くなる傾向で、線膨張係数は所望値（２０ｘ１０-6／Ｋ）により近接する傾向であった。また、引張強さも、不活性ガス雰囲気よりも窒素雰囲気の方が高くなる傾向にあった。このような傾向を示す理由は現状定かではないが、次のように考えられる。すなわち、オーステナイト相の安定化、またＮの侵入型固溶により、フォノンが妨げられる。引張強さの向上はＮの固溶強化によると考えられる。
【００７３】
従って、それらの特性および製造コストに着目すれば、焼結工程の焼結雰囲気は、窒素（Ｎ2）雰囲気であると好適である。そして焼結雰囲気が窒素雰囲気であるとき、Ｍｎが１０〜２５質量％、１０〜２０質量％、１１〜１７質量％さらには１２〜１５質量％付近にあれば、熱伝導率が極小傾向を示し、線膨張係数が極大傾向を示し得る。
【００７４】
一方、伸びに関して観れば、窒素雰囲気よりも不活性ガス雰囲気の方が高くなる傾向にある。このような傾向を示す理由は現状定かではないが、微量析出した窒化物または炭窒化物が破壊の起点となって伸びが低下するためと考えられる。
【００７５】
従って、低熱伝導部材の伸びに着目すれば、焼結工程の焼結雰囲気は、不活性ガス雰囲気、特にＡｒ雰囲気であると好適である。そして焼結雰囲気が不活性ガス雰囲気であるとき、Ｍｎが１５〜３５質量％、２０〜３０質量％さらには２３〜２７質量％さらには２４〜２６質量％付近にあれば、低熱伝導部材の伸びが極大傾向を示す。
【００７６】
(b)焼結温度
焼結温度の相違によっても、低熱伝導部材の特性が影響されることが解った。すなわち、焼結温度が高くなる程、熱伝導率は低くなる傾向にあり、線膨張係数は所望値（２０ｘ１０-6／Ｋ）により近接する傾向となった。
【００７７】
このような傾向を示す理由は現状定かではないが、焼結温度が高いほど、拡散が促進され、均一なオーステナイト相になるためと考えられる。
【００７８】
また、焼結温度が高くなる程、引張強さおよび伸びも高くなる傾向となった。もっとも、焼結温度が過小では引張強さや伸びが急減して実用性が乏しくなる。また、焼結温度が過大では製造コストが増大し形状変化も生じ易くなり好ましくない。従って、焼結工程の焼結温度は１１００〜１３００℃さらには１１５０〜１３００℃であると好適である。
【００７９】
ここでＦｅ−２５％Ｍｎ−１％Ｃの粉末成形体をＡｒ中で焼結させた場合（すなわち、「伸び」が極大傾向を示した場合）につき本発明者が真摯に実験したところ、焼結温度が１２００〜１３００℃付近で、密度が低下し、引張強さおよび伸びが顕著な極大傾向を示すことが解った。
【００８０】
このような傾向を示す理由は現状定かではないが、次のように考えられる。すなわち、焼結温度が高すぎると液相焼結となり、組織は粗大な凝固組織となって偏析や凝固欠陥（微小な空隙）も伴うため、密度や引張特性が低下する。
【００８１】
従って、焼結工程の焼結温度は、１２００〜１３００℃さらには１２２０〜１２８０℃であると好適である。
【００８２】
(b)焼結時間
焼結時間の相違は、焼結体からなる低熱伝導部材の熱伝導率、線膨張係数、引張強さ、密度などにあまり影響を与えないことが解った。この傾向は原料粉末の組成変化によってもあまり影響を受けなかった。一方伸びは、焼結時間が長くなる程、増加する傾向を示した。
【００８３】
このような傾向を示す理由は現状定かではないが、次のように考えられる。すなわち、焼結時間が短いと、形成された気孔が丸みを帯びておらず、破壊の起点になり易いためと考えられる。一方、焼結時間が長いと、形成された気孔は丸みを帯びて、破壊の起点になり難いためと考えられる。
【００８４】
もっとも、焼結時間が１０分間以下と短い場合でも、実用上は十分な伸びを示した。また、焼結時間が１２０分間より長くなっても、伸びの増加は観られずほぼ飽和状態となった。  従って、焼結工程の焼結時間は１２０分間以下であると好適である。製造サイクルタイムの短縮と伸びの確保とを図る観点から、焼結時間は１０〜１２０分間さらには３０〜９０分間であるとより好適である。
【実施例】
【００８５】
実施例を挙げて本発明をより具体的に説明する。
〈筒内噴射式内燃機関〉
本発明の筒内噴射式内燃機関の一例である、ガソリンを燃料とする筒内噴射式火花点火機関１（以下、単に「エンジン１」という。）を図９に示した。
【００８６】
エンジン１は、シリンダブロック３０と、シリンダブロック３０上にガスケット（図略）を介してヘッドボルト(図略)で固定されたシリンダヘッド４０と、シリンダブロック３０のシリンダ３１内に往復動可能に嵌挿されたピストン１０とからなる。
【００８７】
シリンダブロック３０、シリンダヘッド４０およびピストン１０はアルミニウム合金製である。ピストン１０のアルミニウム合金はＡＣ８Ａ合金（ＪＩＳ規格）で、熱伝導率１３４Ｗ／ｍＫ（室温）、線膨張係数２０．９ｘ１０-6／Ｋ（室温〜２００℃）である。シリンダブロック３０のシリンダ３１は、圧入された鋳鉄製スリーブからなる。
【００８８】
シリンダヘッド４０は、吸気ポート４１と排気ポート４２を備える。吸気ポート４１の開孔は吸気側カム(図略)によって駆動される吸気バルブ７１の傘部により開閉される。排気ポート４２の開孔は排気側カム(図略)によって駆動される排気バルブ７２の傘部により開閉される。吸気バルブ７１と排気バルブ７２の略中央には点火プラグ８０が配設される。また、吸気ポート４１側には燃料噴射弁であるインジェクタ５０が配設され、インジェクタ５０の開孔５１から所定圧力に加圧されたガソリン（液体燃料）がシリンダ３１内へ噴霧される。
【００８９】
筒内噴射式内燃機関用ピストンであるピストン１０は、ピストン頂部１１とピストン本体部１２とからなる。ピストン１０は、ピストン本体部１２に設けたピンホール１１３に嵌挿されたピストンピン６１を介して、コンロッド６１と揺動可能に連結されている。
【００９０】
ピストン１０の上側にあるピストン頂部１１は、外周側にトップリング１１２ａ、セカンドリング１１２ｂおよびオイルリング１１２ｃを備える。ピストン頂部１１の頂面側には、深皿部１１１が形成されている。ガソリンは、深皿部１１１に向けてインジェクタ５０から噴霧される。この深皿部１１１の内壁面（特に内底面）が本発明でいう燃料衝突域を形成することとなる。
【００９１】
超希薄燃焼時など上死点付近で噴霧されたガソリンは、深皿部１１１によって点火プラグ８０の周囲に集められる。これにより、空燃比が高くても点火プラグ８０の周囲には着火可能は濃度の混合気が形成される。そして、点火プラグ８０のギャップ間で火花放電がなされると、シリンダヘッド４０とピストン頂部１１との間に形成された燃焼室内で成層燃焼が生じる。勿論、高負荷時には、ピストン１０が下降する吸気行程中からガソリンがインジェクタ５０より噴霧され、ストイキ領域またはリッチ領域で均一混合燃焼が行われる。
【００９２】
ところで、本実施例のエンジン１では、低熱伝導部材２０をピストン頂部１１の深皿部１１１に鋳込んだピストン１０を用いた。この低熱伝導部材２０の表面部２１が本発明でいう低熱伝導域に相当する。図９からも明らかなように、低熱伝導部材２０の表面部２１は深皿部１１１の内壁の全部ではなく一部を形成しているに過ぎない。すなわち、インジェクタ５０から噴霧されたガソリンが主に衝突または付着し得る部分に限られている。これにより、噴霧されたガソリンの気化を促進する一方で、ノッキング等の原因となるヒートスポットの形成が回避される。
【００９３】
〈低熱伝導部材の製造方法〉
（１）原料粉末
低熱伝導部材２０に用いる低熱伝導合金からなる焼結体を次のように製造した。
原料粉末を配合、混合するために、純Ｆｅ粉末、黒鉛粉末、純Ｍｎ粉末およびＦｅ−Ｍｎ合金粉末（組成：Ｆｅ−５０質量％Ｍｎ）を用意した。なお、純Ｍｎ粉末は、Ｍｎ塊を粒径１５０μｍ以下に機械粉砕したものである。Ｆｅ−Ｍｎ合金粉末はガスアトマイズ粉であり粒径１５０μｍ以下に分級したものである。これらの粉末を用いて表１〜８に示した成分組成に配合し、回転型混合機で均一に混合して各試験片毎の原料粉末を得た。
【００９４】
（２）成形工程
(a)先ず、次の３形状のキャビティをもつ超硬製金型（成形型）を用意した。キャビティの内壁面には予めＴｉＮコート処理を施しておき、その表面粗さを０．４Ｚとした。
【００９５】
(i)円盤型試験片：直径２３ｍｍｘ高さ５ｍｍ、
(ii)平板型試験片：平行部１６ｍｍｘ５ｍｍｘ３ｍｍ、
(iii)直方体型試験片：３０ｍｍｘ３０ｍｍｘ５ｍｍ
【００９６】
(b)成形工程は、次に示す金型潤滑温間加圧成形法により行った。
前記の各金型をバンドヒータで予め１５０℃に加熱しておいた。加熱した金型の内壁面に、ステアリン酸リチウム（高級脂肪酸系潤滑剤）を分散させた水溶液をスプレーガンにて１ｃｍ3／秒程度の割合で均一に塗布した（塗布工程）。
【００９７】
ちなみに、水溶液は水に界面活性剤と消泡剤とを添加したものである。界面活性剤はポリオキシエチレンノニルフェニルエーテル（ＥＯ）６、（ＥＯ）１０及びホウ酸エステルエマルボンＴ−８０を用いて、それぞれを水溶液全体（１００体積％）に対して１体積％づつ添加した。消泡剤はＦＳアンチフォーム８０を用いて、水溶液全体（１００体積％）に対して０．２体積％添加した。ステアリン酸リチウムは、融点が約２２５℃で平均粒径が２０μｍのものを用いた。その分散量は、上記水溶液１００ｃｍ3に対して２５ｇとした。
【００９８】
さらにこれをボールミル式粉砕装置で微細化処理（テフロンコート鋼球：１００時間）した。得られた原液を２０倍に希釈して最終濃度の１％の水溶液を得た。この水溶液を前述の塗布工程に供した。
【００９９】
この水溶液が内壁面に塗布された金型へ各種の原料粉末を自然充填した（充填工程）。なお、試験片のサイズが大きい場合は、金型と同温に原料粉末を加熱しておいても良い。
【０１００】
金型を１５０℃に保持したまま、キャビティ内の原料粉末を表１〜８に示した成形圧力で温間加圧成形して、種々の粉末成形体を得た（成形工程）。なお、この成形時に金型と粉末成形体との間でかじり等を生じることはなく、低い抜圧で粉末成形体を金型から取出すことができた。
【０１０１】
（３）焼結工程
得られた各粉末成形体を表１〜８に示した焼結条件（焼結雰囲気、焼結温度、焼結時間）の下で焼結し、焼結体からなる各試験片を得た。なお、焼結雰囲気は１ａｔｍのＡｒまたはＮ２とした。
【０１０２】
〈各試験片の測定〉
得られた各試験片を用いて、次の各特性を測定した。
(i)密度の測定には前記の円盤型試験片を用いた。その直径および高さを再計測して体積を求め、その重量を測定して密度を求めた。
(ii)引張強さおよび伸びは、前記の平板型試験片を用いて、ＪＩＳ  Ｚ２２４１に準じて引張試験を行って求めた。
(iii)熱伝導率および線膨張係数は、前記の直方体型試験片から適宜切出した試験片を用いて求めた。すなわち、熱伝導率は、ＪＩＳ  Ａ１４１２−２に準じて、５０℃における熱伝導率を求めた。また、線膨張係数は、ＪＩＳ  Ｚ２２８５に準じて、２０〜２００℃までの平均線膨張係数を求めた。
【０１０３】
〈評価〉
（１）Ｍｎ量の影響
(a)Ｍｎ量が低熱伝導部材（低熱伝導合金）の特性に及す影響を表１にまとめた。Ｍｎ量に対する各特性を図１Ａに示した。また、Ｍｎ量が熱伝導率（κ）および線膨張係数（α）の両方に与える影響を明確にするために、表１に示したデータに基づいて熱的特性指数：１／κ（αAl−α）を算出した。Ｍｎ量に対するこの熱的特性指数の変化を図１Ｂに示した。
【０１０４】
(b)図１Ａ及び図１Ｂから明かなように、Ｍｎ：５〜３５質量％の範囲で熱伝導率が低く、線膨張係数がアルミニウム合金の線膨張係数：２０ｘ１０-6 ／Ｋに十分に近接していることが解る。しかもその範囲内で、実用的な強度および伸びが確保されていることも解る。
【０１０５】
(c)このうち特にＭｎ：１５質量％付近では熱伝導率、線膨張係数および熱的特性指数がピーク値を示した。また、Ｍｎ：２５質量％付近では引張強さおよび伸びがピーク値を示すと共に、熱伝導率および線膨張係数も所望範囲内にあった。
従って、熱伝導率を可能な限り低く保ち、線膨張係数をアルミニウム合金の線膨張係数：２０ｘ１０-6 ／Ｋにできるだけ近接させたい場合は、Ｍｎ：５〜１５質量％とするのが好ましいといえる。ここでさらに強度や伸びを加味すれば、Ｍｎ：１０〜１５質量％とするのが良い。
【０１０６】
一方、熱伝導率および線膨張係数のみならず、高強度および高伸びを求める場合には、Ｍｎ：１５〜３５質量％、特に２０〜３０質量％とするのが好ましいといえる。
【０１０７】
（２）Ｃ量の影響
(a)Ｃ量が低熱伝導部材（低熱伝導合金）の特性に及す影響を表２にまとめた。Ｃ量に対する各特性を図２に示した。
【０１０８】
(b)図２から明かなように、Ｃ：０．５〜１．５質量％の範囲で熱伝導率および線膨張係数が所望範囲内で安定していた。Ｃ量の増加と共に熱伝導率が低下し線膨張係数がアルミニウム合金の線膨張係数に近づくという好ましい傾向も示した。
【０１０９】
(c)このうち特に、Ｃ：１質量％付近では引張強さおよぼ伸びがピーク値を示した。この傾向は、引張強さおよぼ伸びがピークとなるＭｎ：２５質量％のときに顕著であるが、Ｍ：１５質量％のときであっても同様な傾向が認められる。
従って、Ｃは、０．５〜１．５質量％さらには０．７〜１．３質量％とするのが好ましいといえる。
【０１１０】
（３）焼結温度の影響
(a)焼結温度が低熱伝導部材（低熱伝導合金）の特性に及す影響を表３にまとめた。焼結温度に対する各特性を図３に示した。用いた試験片の組成はＦｅ−２５％Ｍｎ−１％Ｃ（単位：質量％）である。
【０１１１】
(b)図３から明かなように、焼結温度：１１００℃以上の範囲で熱伝導率および線膨張係数が所望範囲内で安定している。焼結温度の増加と共に熱伝導率が低下し線膨張係数がアルミニウム合金の線膨張係数に近づくという好ましい傾向も示している。
【０１１２】
(c)このうち、焼結温度：１２５０℃付近で引張強さおよぼ伸びがピークを示した。特に伸びの増加が顕著であり、１２５０℃のときの伸び（１７％）は１１５０℃のときの伸び（４％）の４倍以上にもなっている。従って、実用的な伸びおよび製造コストを考慮して、焼結温度：１１５０〜１３００℃とするのが好ましいといえる。
【０１１３】
（４）焼結雰囲気の影響
(a)焼結雰囲気が低熱伝導部材（低熱伝導合金）の特性に及す影響を表４にまとめた。焼結雰囲気に対する各特性を図４Ａおよび図４Ｂに示した。図４Ｂは前述した熱的特性指数を示したものである。用いた試験片の組成はＦｅ−ｘ％Ｍｎ−１％Ｃ（単位：質量％）である。
【０１１４】
(b)図４Ａおよび図４Ｂから明かなように、窒素雰囲気のときの方がＡｒ雰囲気のときよりも、熱伝導率、線膨張係数および引張強さが優れている。熱的特性指数は窒素雰囲気中で、Ｍｎ：１２．５質量％のときにピークを示した。従って、焼結雰囲気は不活性ガス（Ａｒ）雰囲気よりも、窒素雰囲気の方が好ましい。しかも、窒素雰囲気のときは、Ｍｎ：１０〜２０質量％さらには１０〜１５質量％が好ましい。
【０１１５】
(c)もっとも、Ａｒ雰囲気であっても熱伝導率、線膨張係数および引張強さは所望の範囲内にあった。しかも、伸びに関しては、Ｍｎ：２５質量％においてＡｒ雰囲気のとき、窒素雰囲気のときよりも顕著なピークを示した。
【０１１６】
（５）焼結雰囲気と焼結温度の影響
(a)焼結雰囲気と焼結温度が低熱伝導部材（低熱伝導合金）の特性に及す影響を表５にまとめた。図５Ａは窒素雰囲気の場合の各特性であり、図５ＢはＡｒ雰囲気の場合の各特性である。いずれも、●は焼結温度が１１５０℃の場合、○は焼結温度が１２５０℃の場合である。用いた試験片の組成はＦｅ−ｘ％Ｍｎ−１％Ｃ（単位：質量％）である。
【０１１７】
(b)図５Ａおよび図５Ｂから明かなように、いずれの雰囲気の場合においても、焼結温度が低いと、伸びが激減していることが解る。ここで、焼結温度：１１５０℃の場合であって、伸びがピークとなり易いＭｎ：２５質量％のときを観ると、窒素雰囲気では伸びが高々２％程度であるのに対して、Ａｒ雰囲気では伸びが４％となっている。すると、焼結温度が低いとき、少なくとも伸びに関しては、Ａｒ雰囲気の方が窒素雰囲気よりも好ましいといえる。
【０１１８】
但し、全体的に観ると、前述したように、窒素雰囲気の方がＡｒ雰囲気よりも好ましい。さらに焼結温度が比較的高温の１２５０℃であると一層好ましいといえる。
【０１１９】
（６）原料粉末の影響
(a)原料粉末の構成粉末の相違が低熱伝導部材（低熱伝導合金）の特性に及す影響を表６にまとめた。構成粉末の相違による特性への影響を図６Ａおよび図６Ｂに示した。図６Ｂは前述した熱的特性指数を示したものである。用いた試験片の組成はＦｅ−１５％Ｍｎ−１％ＣとＦｅ−２５％Ｍｎ−１％Ｃ（単位：質量％）である。対比した構成粉末は、Ｆｅ−５０質量％Ｍｎの合金粉末と純Ｍｎ粉末とである。
【０１２０】
(b)図６Ａおよび図６Ｂから明かなように、純Ｍｎ粉末を用いた方がＦｅ−Ｍｎ合金粉末を用いるよりも熱伝導率は低く、線膨張係数はアルミニウム合金の線膨張係数に近接する。この結果、熱的特性指数も純Ｍｎ粉末を用いた方が優れた値を示す。
【０１２１】
一方、Ｍｎ：２５質量％の場合を観れば明らかなように、引張強さおよび伸びに関しては、純Ｍｎ粉末を用いるよりもＦｅ−Ｍｎ合金粉末を用いる方が好ましい。
【０１２２】
もっとも、純Ｍｎ粉末を用いた場合でも、実用上十分な強度および伸びが得られており、熱伝導率および線膨張係数のみならず原料コストをも加味すると、純Ｍｎ粉末を用いる方が好ましい。
【０１２３】
(c)なお、純Ｍｎ粉末を用いた場合、低熱伝導部材の密度が低下する傾向にある。しかし、必要に応じて再圧縮および／または再焼結を行えば、密度を上げることも可能である。純Ｍｎ粉末を用いた低熱伝導部材に再圧縮・再焼結を行った場合の各特性を図６Ｃに示した。これにより、再圧縮等を行っても、熱伝導率や線膨張係数はほとんど変化せず、密度が再圧縮圧力と共に格段に向上することが明かである。なお再焼結は、窒素雰囲気、焼結温度：１２５０℃、焼結時間：３０分間の焼結条件下で行った。
【０１２４】
（７）成形圧力の影響
(a)成形圧力が低熱伝導部材（低熱伝導合金）の特性に及す影響を表７にまとめた。また、Ｆｅ−５０質量％Ｍｎの合金粉末で原料粉末を調製した場合と純Ｍｎ粉末で原料粉末を調製した場合の両方について、成形圧力に対する各特性の変化を図７に示した。ここで用いた試験片の組成はＦｅ−２５％Ｍｎ−１％Ｃ（単位：質量％）である。
【０１２５】
(b)図７から明かなように、成形圧力が増加する程に密度および引張強さも増加するが、成形圧力が５８８ＭＰａ以上さらには７８４ＭＰａ以上でそれらははほぼ飽和状態に近くなった。また、成形圧力が５８８ＭＰａ以上さらには７８４ＭＰａ以上で線膨張係数および伸びはほとんど変化せず、所望の範囲内で安定していた。これらの傾向は原料粉末の種類が異なってもほぼ同様であった。
【０１２６】
従って、原料粉末の種類を問わず、成形圧力は５５０ＭＰａ以上さらには７５０ＭＰａ以上が好ましいといえる。
（８）焼結時間の影響
【０１２７】
(a)焼結時間が低熱伝導部材（低熱伝導合金）の特性に及す影響を表８にまとめた。また、Ｆｅ−５０質量％Ｍｎの合金粉末で原料粉末を調製した場合と純Ｍｎ粉末で原料粉末を調製した場合の両方について、成形圧力に対する各特性の変化を図８に示した。ここで用いた試験片の組成はＦｅ−２５％Ｍｎ−１％Ｃ（単位：質量％）である。
【０１２８】
(b)図８から明かなように、原料粉末の種類によらず、焼結時間による密度、熱伝導率、線膨張係数および引張強さへの影響は小さいといえる。もっとも、伸びは焼結時間が３０分間以上となるあたりから急増し、１２０分間あたりで飽和状態となっている。
【０１２９】
従って、製造サイクルタイム等をも考慮すると、焼結時間は３０〜１２０分間とするのが好ましい。もっとも、焼結時間が僅か５分でも伸びは１０％前後もあり、しかも熱伝導率、線膨張係数および引張強さは所望の範囲内にあることから、焼結時間は比較的短くすることが可能なことが解る。
【０１３０】
【表１】
0004637143.tif 000002
【０１３１】
【表２】
0004637143.tif 000003
【０１３２】
【表３】
0004637143.tif 000004
【０１３３】
【表４】
0004637143.tif 000005
【０１３４】
【表５】
0004637143.tif 000006
【０１３５】
【表６】
0004637143.tif 000007
【０１３６】
【表７】
0004637143.tif 000008
【０１３７】
【表８】
0004637143.tif 000009
【図面の簡単な説明】
【０１３８】
【図１Ａ】Ｍｎ量が低熱伝導合金の各種特性に及す影響を示すグラフである。
【図１Ｂ】Ｍｎ量と熱的特性指数との関係を示すグラフである。
【図２】Ｃ量が低熱伝導合金の各種特性に及す影響を示すグラフである。
【図３】焼結温度が低熱伝導合金の各種特性に及す影響を示すグラフである。
【図４Ａ】焼結雰囲気の相違による、Ｍｎ量が低熱伝導合金の各種特性に及す影響を示すグラフである。
【図４Ｂ】焼結雰囲気と熱的特性指数との関係を示すグラフである。
【図５Ａ】窒素雰囲気下における焼結温度の相違による、Ｍｎ量が低熱伝導合金の各種特性に及す影響を示すグラフである。
【図５Ｂ】アルゴン雰囲気下における焼結温度の相違による、Ｍｎ量が低熱伝導合金の各種特性に及す影響を示すグラフである。
【図６Ａ】原料粉末の種類の相違が低熱伝導合金の各種特性に及す影響を示すグラフである。
【図６Ｂ】原料粉末の種類の相違と熱的特性指数との関係を示すグラフである。
【図６Ｃ】純Ｍｎ粉末を用いた試験片（Ｆｅ−２５％Ｍｎ−１％Ｃ）を再圧縮・再焼結したときの再圧縮圧力と各種特性との関係を示すグラフである。
【図７】原料粉末の相違による、成形圧力と低熱伝導合金の各種特性との関係を示すグラフである。
【図８】原料粉末の相違による、焼結時間と低熱伝導合金の各種特性との関係を示すグラフである。
【図９】本発明の筒内噴射式内燃機関に係る一実施例を示す部分断面図である。
【符号の説明】
【０１３９】
１      筒内噴射式火花点火機関（筒内噴射式内燃機関）
１０    ピストン
１１    ピストン頂部
１２    ピストン本体部
１１１  燃料衝突域
２０    低熱伝導部材
２１    低熱伝導域
３０    シリンダブロック
３１    シリンダ
４０    シリンダヘッド
５０    インジェクタ（燃料噴射弁）
【図１Ａ】
0004637143.tif 000010
【図１Ｂ】
0004637143.tif 000011
【図２】
0004637143.tif 000012
【図３】
0004637143.tif 000013
【図４Ａ】
0004637143.tif 000014
【図４Ｂ】
0004637143.tif 000015
【図５Ａ】
0004637143.tif 000016
【図５Ｂ】
0004637143.tif 000017
【図６Ａ】
0004637143.tif 000018
【図６Ｂ】
0004637143.tif 000019
【図６Ｃ】
0004637143.tif 000020
【図７】
0004637143.tif 000021
【図８】
0004637143.tif 000022
【図９】
0004637143.tif 000023